ПОЛУЧЕНИЕ МЕЛКОПОРИСТЫХ ПЕНОМАТЕРИАЛОВ С ПРИМЕНЕНИЕМ ИНГИБИТОРА СТАРЕНИЯ ПОР

1. Применение оствальдовского гидрофобного вещества в получении полимерных пеноматериалов, предпочтительно полиуретанового пеноматериала, в частности, жесткого полиуретанового пеноматериала, из жидких реакционных смесей для замедления старения пор, в частности, для замедления старения пор, вызванного оствальдовским созреванием.
stand
-3
2
-3
2
-3
2
2. Применение по п. 1, где стандартизированная скорость старения k, которая может быть определена, как описано в данном документе, составляет ≤1,0×10 мм/с, предпочтительно ≤0,9×10 мм/с, особенно предпочтительно ≤0,8×10 мм/с.
3. Применение по п. 1 или 2, где общее количество оствальдовского гидрофобного вещества составляет от 0,0001 до не более 5% по массе, предпочтительно не более 3% по массе, особенно предпочтительно не более 1,5% по массе, в пересчете на общую массу состава пеноматериала, включая вспенивающие средства.
stand
stand
4. Применение по любому из пп. 1-3, где стандартизированная скорость старения k, которая может быть определена, как описано в данном документе, снижена по меньшей мере на 20%, предпочтительно по меньшей мере на 30%, особенно предпочтительно по меньшей мере на 50% при измерении в сравнении со значением k без добавления дополнительных веществ для замедления старения пор.
5. Применение по любому из пп. 1-4, где оствальдовское гидрофобное вещество при стандартных условиях характеризуется температурой кипения ниже 150°С и предпочтительно слабой растворимостью в жидкой матрице пеноматериала, причем это означает, что, когда его применяемая концентрация составляет не более 5% по массе, предпочтительно не более 3% по массе, особенно предпочтительно не более 1,5% по массе, оно приводит к видимой мутности и/или разделению фаз, а в случае пеноматериалов, получаемых путем пенообразования из многокомпонентных реакционноспособных систем, указанный критерий предпочтительно применяется независимо ко всем отдельным компонентам, и, в частности, в случае полиуретановой системы оствальдовское гидрофобное вещество предпочтительно характеризуется слабой растворимостью не только в смеси полиолов, соответствующей компоненту А, но также в изоцианате, соответствующем компоненту В.
6. Применение по любому из пп. 1-5, где оствальдовское гидрофобное вещество выбрано из фторированных углеводородов, простых эфиров и/или кетонов, в которых по меньшей мере 50%, предпочтительно по меньшей мере 80%, особенно предпочтительно 100% атомов водорода было замещено атомами фтора, при этом такие соединения могут быть насыщенными или ненасыщенными, и также линейными, разветвленными или циклическими.
5
12
6
14
6
12
7
16
8
18
5
10
6
12
7
14
8
16
7. Применение по п. 6, где оствальдовское гидрофобное вещество выбрано из перфторированных углеводородов, особенно предпочтительно перфторпентана CF, перфторгексана CF, перфторциклогексана CF, перфторгептана CF, перфтороктана CF, олефинов с молекулярными формулами CF, CF, CF и/или CF, особенно наиболее предпочтительно димера 1,1,2,3,3,3-гексафтор-1-пропена, в частности 1,1,1,2,3,4,5,5,5-нонафтор-4-(трифторметил)пент-2-ена или 1,1,1,3,4,4,5,5,5-нонафтор-2-(трифторметил)пент-2-ена, и/или их смесей.
4
2
6
5
2
8
6
2
10
7
2
8
2
14
8. Применение по любому из пп. 1-7, где оствальдовское гидрофобное вещество выбрано из фторуглеродов с олефиновой функциональной группой, предпочтительно CHF, гексафторизобутилена, CHF, CHF, CHF12 и/или CHF, или олефинов с общей формулой
F
где R представляет собой одновалентный перфторированный насыщенный органический фрагмент.
9. Применение по любому из пп. 1-8, где оствальдовское гидрофобное вещество выбрано из простых эфиров, содержащих один или два перфторированных фрагмента, особенно предпочтительно соединений общей формулы
F
3
7
4
9
5
11
6
13
7
15
где R представляет собой одновалентный перфторированный насыщенный органический фрагмент, предпочтительно -CF, -CF, -CF, -CF и/или -CF,
R представляет собой одновалентный насыщенный углеводородный фрагмент, предпочтительно метильный фрагмент или этильный фрагмент,
или
F
3
2
5
где R представляет собой одновалентный перфторированный насыщенный органический фрагмент, предпочтительно -CF и/или -CF.
10. Применение по любому из пп. 1-9, где оствальдовское гидрофобное вещество выбрано из кетонов, содержащих два перфторированных фрагмента, особенно предпочтительно 1,1,1,2,2,4,5,5,5-нонафтор-4-(трифторметил)-3-пентанона.
11. Применение по любому из пп. 1-10, где оствальдовское гидрофобное вещество выбрано из силанов и/или силоксанов, которые несут метильные заместители или заместители на основе более высоких углеводородов, где они могут быть насыщенными или ненасыщенными, линейными, разветвленными или циклическими, и также негалогенированными, или частично или полностью галогенированными, в частности фторированными,
при этом предпочтение отдается следующим:
i) тетраметилсилану и соединениям общей формулы
полученным из него, где R представляет собой Н, этил, винил, аллил, хлорметил, бромметил, метоксиметил, трифторметил или метокси,
ii) гексаметилдисилану, тетраэтилсилану, трифторметилтриэтилсилану и/или тривинилсилану,
iii) гексаметилдисилоксану и соединениям общей формулы
полученным из него, где R представляет собой Н, этил, винил, аллил, хлорметил, бромметил, метоксиметил, трифторметил или метокси,
3
3
3
3
3
iv) октаметилтрисилоксану и/или гептаметилтрисилоксану (CH)Si-O-Si(CH)H-O-Si(CH).
12. Применение по любому из пп. 1-11, где пеноматериал представляет собой полиуретановый пеноматериал, в частности жесткий полиуретановый пеноматериал, и он получен в результате реакции одного или нескольких полиольных компонентов с одним или несколькими изоцианатными компонентами, предпочтительно в присутствии по меньшей мере одного катализатора для получения уретанов и/или катализатора для получения изоциануратов, и также по меньшей мере одного вспенивающего средства.
13. Применение по любому из пп. 1-12 для обеспечения особенно мелкопористых пеноматериалов, предпочтительно со средним размером пор, составляющим менее 0,2 мм, в частности, мелкопористых жестких полиуретановых пеноматериалов со средним размером пор, составляющим предпочтительно менее 0,2 мм.
14. Полимерный пеноматериал, предпочтительно характеризующийся средним размером пор менее 0,2 мм, преимущественно полиуретановый пеноматериал, в частности, жесткий полиуретановый пеноматериал, полученный в соответствии с любым из пп. 1-13.
15. Применение полимерного пеноматериала по п. 14 для теплоизоляции.